"基板に、青色の第1有機EL素子およびその他の色の第2有機EL素子の各々ごとに設けられた下部電極と、前記下部電極の上に前記第1有機EL素子および第2有機EL素子の各々ごとに設けられた正孔注入または正孔輸送の少なくとも一方の特性を有する正孔注入輸送層と、前記第2有機EL素子用の正孔注入輸送層上に設けられたその他の色の第2有機発光層と、前記第2有機発光層および前記第1有機EL素子用の前記正孔注入輸送層の全面に設けられた青色の第1有機発光層と、前記第1有機発光層の全面に設けられると共に、電子移動度が1.0×106cm2/Vs以上1.0×101cm2/Vs以下の含窒素複素環式化合物からなる電子注入または電子輸送の少なくとも一方の特性を有する電子注入輸送層と、前記電子注入輸送層上に設けられた上部電極とを備えた有機EL表示装置。前記電子注入輸送層に用いられる含窒素複素環式化合物は、式1で表わされる化合物である、請求項1に記載の有機EL表示装置。A1は水素原子あるはハロゲン原子、炭素数1~20個のアルキル基、3~40個の芳香族環が縮合した多環芳香族炭化水素基を有する炭素数6~60個の炭化水素基または含窒素複素環基あるいはそれらの誘導体である。Bは単結合、2価の芳香族環基あるいはその誘導体である。R1,2は各々独立して水素原子あるいはハロゲン原子、炭素数1~20個のアルキル基、炭素数6~60個の芳香族炭化水素基、含窒素複素環基または炭素数1~20個のアルコキシ基あるいはそれらの誘導体である。前記電子注入輸送層に用いられる含窒素複素環式化合物は、式2で表わされる化合物である、請求項1に記載の有機EL表示装置。A2は芳香族環が2ないし5個縮合したn価の基である。具体的には3個の芳香族環が縮合したn価のアセン系芳香族環基、またはその誘導体である。R3~R8は各々独立して水素原子あるはハロゲン原子、A2またはR9~R13のいずれか1つに結合する遊離原子価である。R9~R13は各々独立して水素原子、ハロゲン原子またはR3~R8のいずれか1つに結合する遊離原子価である。nは2以上の整数であり、n個のピリジルフェニル基は同一でもよく、異なっていてもよい。前記電子注入輸送層に用いられる含窒素複素環式化合物は、式3で表わされる化合物である、請求項1に記載の有機EL表示装置。A3は芳香族環が2ないし5個縮合したm価の基である。具体的には3個の芳香族環が縮合したm価のアセン系芳香族環基、またはその誘導体である。R14~R18は各々独立して水素原子あるいはハロゲン原子、A3またはR19~R23のいずれか1つに結合する遊離原子価である。R19~R23は各々独立して水素原子、ハロゲン原子またはR14~18のいずれか1つに結合する遊離原子価である。mは2以上の整数であり、m個のビピリジル基は同一でもよく、異なっていてもよい。前記第2有機発光層および前記第1有機EL素子用の前記第1正孔注入輸送層と、前記第1有機発光層との間に設けられ、低分子材料からなる共通正孔輸送層を有する、請求項1に記載の有機EL表示装置。前記第1の有機発光層は、式4で表わされる化合物により構成されている、請求項3に記載の有機EL表示装置。R24~R29は各々独立して、水素原子、ハロゲン原子、水酸基、シアノ基、ニトロ基、または炭素数20以下のカルボニル基を有する基、カルボニルエステル基を有する基、アルキル基、アルケニル基、アルコキシル基あるいはそれらの誘導体、炭素数30以下のシリル基を有する基、アリール基を有する基、複素環基を有する基、アミノ基を有する基あるいはそれらの誘導体である。前記第2有機EL素子は、赤色有機EL素子、緑色有機EL素子または黄色有機EL素子のうちの少なくとも1種である、請求項1に記載の有機EL表示装置。前記第2有機EL素子の第2有機発光層は、それぞれ高分子材料および低分子材料を含み、前記高分子材料と前記低分子材料との混合比は、高分子材料:低分子材料が10:1以上1:2以下である、請求項7に記載の有機EL表示装置。前記第1有機発光層は低分子材料からなる、請求項1に記載の有機EL表示装置。基板に下部電極を青色の第1有機EL素子およびその他の色の第2有機EL素子の各々ごとに形成する工程と、前記下部電極の上に正孔注入または正孔輸送の少なくとも一方の特性を有する正孔注入輸送層を第1有機EL素子および第2有機EL素子の各々ごとに塗布法により形成する工程と、前記第2有機EL素子用の前記正孔注入輸送層の上にその他の色の第2有機発光層を塗布法により形成する工程と、前記第2有機発光層および前記第1有機EL素子用の正孔注入輸送層の全面に低分子材料からなる青色の第1有機発光層を蒸着法により形成する工程と、前記第1有機発光層の全面に電子移動度が1.0×106cm2/Vs以上1.0×101cm2/Vs以下の含窒素複素環式化合物からなる電子注入または電子輸送の少なくとも一方の特性を有する電子注入輸送層を形成する工程と、前記電子注入輸送層の全面に上部電極を形成する工程とを含む有機EL表示装置の製造方法。前記塗布法として、インクジェット方式、ノズルコート方式、スピンコート方式、オフセット方式、フレキソ方式または凸版方式を用いる、請求項10記載の有機EL表示装置の製造方法。前記第2有機発光層を、前記低分子材料および高分子材料を含む混合材料を用いた塗付法により形成する、請求項10に記載の有機EL表示装置の製造方法。しかしながら、特許文献1に挙げた有機EL表示装置では、低電流負荷時において、赤色有機EL素子および緑色有機EL素子の色純度が低下するという問題があった。有機EL素子における発光スペクトルは電流密度依存性を有しており、電流密度によって発光層内のキャリアバランスが変化する。低電流密度、即ち負荷電界強度が小さい場合にはこのキャリアバランスの変化により、発光領域が赤色発光層および緑色発光層上に形成された青色発光層側に移動する。このため青色発光層の発光が加わり、赤色有機EL素子および緑色有機EL素子における色度が変化する。従って、電流密度による赤色有機EL素子および緑色有機EL素子の色度変化の改善が求められていた。本発明はかかる問題点に鑑みてなされたもので、その目的は、電流密度による赤色有機EL素子および緑色有機EL素子における色度変化を抑制することが可能な有機EL表示装置およびその製造方法を提供することにある。本発明による有機EL表示装置は、以下のA~Fの構成要素を備えたものである。A基板に、青色の第1有機EL素子およびその他の色の第2有機EL素子の各々ごとに設けられた下部電極B下部電極の上に第1有機EL素子および第2有機EL素子の各々ごとに設けられた正孔注入または正孔輸送の少なくとも一方の特性を有する正孔注入輸送層C第2有機EL素子用の正孔注入輸送層上に設けられたその他の色の第2有機発光層D第2有機発光層および第1有機EL素子用の前記正孔注入輸送層の全面に設けられた青色の第1有機発光層E第1有機発光層の全面に設けられると共に、電子移動度が1.0×106cm2/Vs以上1.0×101cm2/Vs以下の含窒素複素環式化合物からなる電子注入または電子輸送の少なくとも一方の特性を有する電子注入輸送層F電子注入輸送層上に設けられた上部電極本発明による有機EL表示装置の製造方法は、以下のA~Fの工程を含むものである。A基板に下部電極を青色の第1有機EL素子およびその他の色の第2有機EL素子の各々ごとに形成する工程B下部電極の上に正孔注入または正孔輸送の少なくとも一方の特性を有する正孔注入輸送層を第1有機EL素子および第2有機EL素子の各々ごとに塗布法により形成する工程C第2有機EL素子用の正孔注入輸送層の上にその他の色の第2有機発光層を塗布法により形成する工程D第2有機発光層および第1有機EL素子用の正孔注入輸送層の全面に低分子材料からなる青色の第1有機発光層を蒸着法により形成する工程E第1有機発光層の全面に電子移動度が1.0×106cm2/Vs以上1.0×101cm2/Vs以下の含窒素複素環式化合物からなる電子注入または電子輸送の少なくとも一方の特性を有する電子注入輸送層を形成する工程F電子注入輸送層の全面に上部電極を形成する工程本発明の有機EL表示装置およびその製造方法では、電子注入輸送層に電子移動度が1.0×106cm2/Vs以上1.0×101cm2/Vs以下の含窒素複素環式化合物を用いることにより、その他の色の第2有機発光層への電子の注入効率が向上する。本発明の有機EL表示装置およびその製造方法によれば、電子注入輸送層に電子移動度が1.0×106cm2/Vs以上1.0×101cm2/Vs以下の含窒素複素環式化合物を用いるようにしたので、その他の色の第2有機発光層への電子の注入効率が向上する。これにより、低電流負荷時におけるキャリアバランスの変化による青色の第1有機発光層側への発光領域の移動が抑制され、青色の第1発光層の発光を抑えることが可能となる。即ち、電流密度によるその他の色の第2有機EL素子の色度変化が抑制され色純度が向上する。以下、本発明の実施の形態について図面を参照して以下の順に詳細に説明する。1.第1の実施の形態赤色緑色発光層および青色正孔輸送層上に青色発光層を形成した有機EL表示装置2.第2の実施の形態赤色緑色発光層および青色正孔輸送層と青色発光層との間に共通正孔輸送層を形成した有機EL表示装置第1の実施の形態図1は、本発明の第1の実施の形態に係る有機EL表示装置の構成を表すものである。この有機EL表示装置は、有機ELテレビジョン装置などとして用いられるものであり、例えば、基板11の上に、表示領域110として、後述する複数の赤色有機EL素子10R,緑色有機EL素子10G,青色有機EL素子10Bがマトリクス状に配置されたものである。表示領域110の周辺には、映像表示用のドライバである信号線駆動回路120および走査線駆動回路130が設けられている。表示領域110内には画素駆動回路140が設けられている。図2は、画素駆動回路140の一例を表したものである。画素駆動回路140は、後述する下部電極14の下層に形成されたアクティブ型の駆動回路である。すなわち、この画素駆動回路140は、駆動トランジスタTr1および書き込みトランジスタTr2と、これらトランジスタTr1,Tr2の間のキャパシタ保持容量Csと、第1の電源ラインVccおよび第2の電源ラインGNDの間において駆動トランジスタTr1に直列に接続された赤色有機EL素子10Rまたは緑色有機EL素子10G,青色有機EL素子10Bとを有する。駆動トランジスタTr1および書き込みトランジスタTr2は、一般的な薄膜トランジスタTFTThinFilmTransistorにより構成され、その構成は例えば逆スタガ構造いわゆるボトムゲート型でもよいしスタガ構造トップゲート型でもよく特に限定されない。画素駆動回路140において、列方向には信号線120Aが複数配置され、行方向には走査線130Aが複数配置されている。各信号線120Aと各走査線130Aとの交差点が、赤色有機EL素子10R,緑色有機EL素子10G,青色有機EL素子10Bのいずれか一つサブピクセルに対応している。各信号線120Aは、信号線駆動回路120に接続され、この信号線駆動回路120から信号線120Aを介して書き込みトランジスタTr2のソース電極に画像信号が供給されるようになっている。各走査線130Aは走査線駆動回路130に接続され、この走査線駆動回路130から走査線130Aを介して書き込みトランジスタTr2のゲート電極に走査信号が順次供給されるようになっている。また、表示領域110には、赤色の光を発生する赤色有機EL素子第2有機EL素子10Rと、緑色の光を発生する緑色有機EL素子第2有機EL素子10Gと、青色の光を発生する青色有機EL素子第1有機EL素子10Bとが、順に全体としてマトリクス状に配置されている。なお、隣り合う赤色有機EL素子10R,緑色有機EL素子10G,青色有機EL素子10Bの組み合わせが一つの画素ピクセルを構成している。図3は図1に示した表示領域110の断面構成を表したものである。赤色有機EL素子10R,緑色有機EL素子10G,青色有機EL素子10Bは、それぞれ、基板11の側から、上述した画素駆動回路140の駆動トランジスタTr1および平坦化絶縁膜図示せずを間にして、陽極としての下部電極14、隔壁15、後述する発光層16Cを含む有機層16および陰極としての上部電極17がこの順に積層された構成を有している。このような赤色有機EL素子10R,緑色有機EL素子10G,青色有機EL素子10Bは、保護層30により被覆され、更にこの保護層30上に熱硬化型樹脂または紫外線硬化型樹脂などの接着層図示せずを間にしてガラスなどよりなる封止用基板40が全面にわたって貼り合わされることにより封止されている。基板11は、その一主面側に赤色有機EL素子10R,緑色有機EL素子10G,青色有機EL素子10Bが配列形成される支持体であって、公知のものであって良く、例えば、石英、ガラス、金属箔、もしくは樹脂製のフィルムやシートなどが用いられる。この中でも石英やガラスが好ましく、樹脂製の場合には、その材質としてポリメチルメタクリレートPMMAに代表されるメタクリル樹脂類、ポリエチレンテレフタレートPET、ポリエチレンナフタレートPEN、ポリブチレンナフタレートPBNなどのポリエステル類、もしくはポリカーボネート樹脂などが挙げられるが、透水性や透ガス性を抑える積層構造、表面処理を行うことが必要である。下部電極14は、基板11上に、赤色有機EL素子10R,緑色有機EL素子10G,青色有機EL素子10Bの各々ごとに設けられている。下部電極14は、例えば、積層方向の厚み以下、単に厚みと言うが10nm以上1000nm以下であり、クロムCr,金Au,白金Pt,ニッケルNi,銅Cu,タングステンWあるいは銀Agなどの金属元素の単体または合金が挙げられる。また、下部電極14は、これらの金属元素の単体または合金よりなる金属膜と、インジウムとスズの酸化物ITO、InZnOインジウム亜鉛オキシド、酸化亜鉛ZnOとアルミニウムAlとの合金などの透明導電膜との積層構造を有していてもよい。なお、下部電極14が陽極として使われる場合には、下部電極14は正孔注入性の高い材料により構成されていることが望ましい。但し、アルミニウムAl合金のように、表面の酸化皮膜の存在や、仕事関数が大きくないことによる正孔注入障壁が問題となる材料においても、適切な正孔注入層16Aを設けることによって下部電極14として使用することが可能である。隔壁15は、下部電極14と上部電極17との絶縁性を確保すると共に発光領域を所望の形状にするためのものである。更に、後述する製造工程においてインクジェットまたはノズルコート方式による塗布を行う際の隔壁としての機能も有している。隔壁15は、例えば、SiO2等の無機絶縁材料よりなる下部隔壁15Aの上に、ポジ型感光性ポリベンゾオキサゾール,ポジ型感光性ポリイミドなどの感光性樹脂よりなる上部隔壁15Bを有している。隔壁15には、発光領域に対応して開口が設けられている。なお、有機層16ないし上部電極17は、開口だけでなく隔壁15の上にも設けられていてもよいが、発光が生じるのは隔壁15の開口だけである。赤色有機EL素子10Rの有機層16は、例えば、下部電極14の側から順に、正孔注入層16AR,正孔輸送層16BR,赤色発光層16CR,青色発光層16CB,電子輸送層16Dおよび電子注入層16Eを積層した構成を有する。緑色有機EL素子10Gの有機層16は、例えば、下部電極14の側から順に、正孔注入層16AG,正孔輸送層16BG,緑色発光層16CG,青色発光層16CB,電子輸送層16Dおよび電子注入層16Eを積層した構成を有する。青色有機EL素子10Bの有機層16は、例えば、下部電極14の側から順に、正孔注入層16AB,正孔輸送層16BB,青色発光層16CB,電子輸送層16Dおよび電子注入層16Eを積層した構成を有する。これらのうち青色発光層16CB,電子輸送層16Dおよび電子注入層16Eは、赤色有機EL素子10R,緑色有機EL素子10G,青色有機EL素子10Bの共通層として設けられている。正孔注入層16AR,16AG,16ABは、各発光層16C赤色発光層16CR,緑色発光層16CG,青色発光層16CBへの正孔注入効率を高めるためのものであると共に、リークを防止するためのバッファ層であり、下部電極14の上に赤色有機EL素子10R,緑色有機EL素子10G,青色有機EL素子10Bの各々ごとに設けられている。正孔注入層16AR,16AG,16ABの厚みは例えば5nm~100nmであることが好ましく、より好ましくは8nm~50nmである。正孔注入層16AR,16AG,16ABの構成材料は、電極や隣接する層の材料との関係で適宜選択すればよく、ポリアニリン、ポリチオフェン、ポリピロール、ポリフェニレンビニレン、ポリチエニレンビニレン、ポリキノリン、ポリキノキサリンおよびそれらの誘導体、芳香族アミン構造を主鎖又は側鎖に含む重合体などの導電性高分子、金属フタロシアニン銅フタロシアニン等、カーボンなどが挙げられる。正孔注入層16AR,16AG,16ABに用いられる材料が高分子材料である場合には、その高分子材料の重量平均分子量Mwは1万~30万の範囲であればよく、特に5000~20万程度が好ましい。また、2000~1万程度のオリゴマーを用いてもよいが、Mwが5000未満では正孔輸送層以後の層を形成する際に、正孔注入層が溶解してしまう虞がある。また30万を超えると材料がゲル化し、成膜が困難になる虞がある。正孔注入層16AR,16AG,16ABの構成材料として使用される典型的な導電性高分子としては、例えばポリアニリン、オリゴアニリンおよびポリ3,4-エチレンジオキシチオフェンPEDOTなどのポリジオキシチオフェンが挙げられる。この他、エイチシースタルク製Nafionで市販されているポリマー、または商品名Liquionで溶解形態で市販されているポリマーや、日産化学製エルソース商標や、綜研化学製導電性ポリマーベラゾール商標などがある。赤色有機EL素子10R,緑色有機EL素子10Gの正孔輸送層16BR,16BGは、赤色発光層16CR,緑色発光層16CGへの正孔輸送効率を高めるためのものである。正孔輸送層16BR,16BGは、正孔注入層16AR,16AGの上に赤色有機EL素子10R,緑色有機EL素子10Gの各々ごとに設けられている。正孔輸送層16BR,16BGの厚みは、素子の全体構成にもよるが、例えば10nm~200nmであることが好ましく、さらに好ましくは15nm~150nmである。正孔輸送層16BR,16BGを構成する高分子材料としては、有機溶媒に可溶な発光材料、例えば、ポリビニルカルバゾール、ポリフルオレン、ポリアニリン、ポリシランまたはそれらの誘導体、側鎖または主鎖に芳香族アミンを有するポリシロキサン誘導体、ポリチオフェンおよびその誘導体、ポリピロールなどを用いることができる。正孔輸送層16BR,16BGに用いられる材料が高分子材料である場合には、その重量平均分子量Mwは5万~30万であることが好ましく、特に、10万~20万であることが好ましい。Mwが5万未満では、発光層16C発光層16CR,16CGを形成するときに、高分子材料中の低分子成分が脱落し、正孔注入層16A16AR,16AG,正孔輸送層16B16BR,16BGにドットが生じるため、有機EL素子の初期性能が低下したり、素子の劣化を引き起こすおそれがある。一方、30万を越えると、材料がゲル化するため、成膜が困難になるおそれがある。なお、重量平均分子量Mwは、テトラヒドロフランを溶媒として、ゲル浸透クロマトグラフィーGPC;GelPermiationChromatographyにより、ポリスチレン換算の重量平均分子量を求めた値である。赤色発光層16CR,緑色発光層16CGでは、電界をかけることにより電子と正孔との再結合が起こり発光する。赤色発光層16CR,緑色発光層16CGの厚みは、素子の全体構成にもよるが、例えば10nm~200nmであることが好ましく、さらに好ましくは15nm~150nmである。赤色発光層16CR,緑色発光層16CGは高分子発光材料に低分子材料が添加された混合材料により構成されている。ここで低分子材料とは、モノマーまたはこのモノマーを2~10個結合したオリゴマーとし、5万以下の重量平均分子量を有するものが好ましい。なお、重量平均分子量が上記範囲を超えた低分子材料を必ずしも除外するものではない。赤色発光層16CRおよび緑色発光層16CGは、詳細は後述するが、例えばインクジェット等の塗付法により形成する。その際、高分子材料および低分子材料を例えばトルエン、キシレン、アニソール、シクロヘキサノン、メシチレン1,3,5-トリメチルベンゼン、プソイドクメン、ジハイドロベンゾフラン、1,2,3,4-テトラメチルベンゼン、テトラリン、シクロヘキシルベンゼン、1-メチルナフタレン、p-アニシルアルコール、ジメチルナフタレン、3メチルビフェニル、4-メチルビフェニル、3-イソプロピルビフェニル、モノイソプロピルナフタレンなどの有機溶媒に少なくとも1種類以上使って溶解し、この混合溶液を用いて形成する。赤色発光層16CR,緑色発光層16CGを構成する高分子材料としては、例えばポリフルオレン系高分子誘導体や、ポリパラフェニレンビニレン誘導体、ポリフェニレン誘導体、ポリビニルカルバゾール誘導体、ポリチオフェン誘導体、ペリレン系色素、クマリン系色素、ローダミン系色素、あるいは上記高分子材料に有機EL材料をドープしたものが挙げられる。ドープ材料としては、例えばルブレン、ペリレン、9,10ジフェニルアントラセン、テトラフェニルブタジエン、ナイルレッド、クマリン6等を用いることができる。また、赤色発光層16CR,緑色発光層16CGを構成する高分子材料に低分子材料を添加することが好ましい。これにより、共通層である青色発光層16CBから赤色発光層16CRまたは緑色発光層16CGへの正孔および電子の注入効率が向上する。以下にその原理を説明する。従来の有機EL発光素子では、高分子材料のみから構成される赤色発光層16CR,緑色発光層16CGの上部に共通層として低分子材料からなる青色発光層16CBを形成しており、赤色発光層16CR,緑色発光層16CGのエネルギー準位と、青色発光層16CBのエネルギー準位との差は大きい。このため、青色発光層16CBと赤色発光層16CRおよび緑色発光層16CG各々との間の正孔または電子の注入効率は非常に低く、前述のように、本来の高分子材料からなる発光層が有する特性を十分に得ることができないという問題があった。本実施の形態では、この正孔または電子の注入特性を向上させるために、赤色発光層16CR,緑色発光層16CGが有するエネルギー準位と、青色発光層16CBが有するエネルギー準位との差を小さくする低分子材料モノマーまたはオリゴマーを赤色発光層16CR,緑色発光層16DGに添加するものである。ここでは、赤色発光層16CR,緑色発光層16CRの最高占有分子軌道HighestOccupiedMolecularOrbital;HOMO準位および最低非占有分子軌道LowestUnoccupiedMolecularOrbital;LUMO準位と、青色発光層16CBのHOMO最高占有分子軌道準位および最低非占有分子軌道LUMO準位と赤色発光層16CRおよび緑色発光層16CGに添加する低分子材料のHOMO最高占有分子軌道準位および最低非占有分子軌道LUMO準位との関係を考慮する。具体的な添加する低分子材料としては、赤色発光層16CRまたは緑色発光層16CGのそれぞれのLUMOより低い値を有すると共に、青色発光層16CBのLUMOより高い値を有し、かつ、赤色発光層16CRまたは緑色発光層16CGのそれぞれのHOMOより高い値を有すると共に、青色発光層のHOMOより低い値を有する化合物を選択する。また、赤色発光層16CRおよび緑色発光層16CGに添加する低分子材料は、低分子化合物が同じ反応または類似の反応を連鎖的に繰り返すことにより生じた高分子量の重合体または縮合体の分子からなる化合物以外のものであって、分子量が実質的に単一であるものを指す。また加熱による分子間の新たな化学結合は生じず、単分子で存在する。このような低分子材料の重量平均分子量Mwは5万以下であることが好ましい。これは分子量の大きい、例えば5万以上の材料に比べてある程度小さい分子量の材料のほうが多様な特性を有し、正孔または電子の移動度やバンドギャップあるいは溶媒への溶解度などを調整しやすいためである。また、低分子材料の添加量は、赤色発光層16CRまたは緑色発光層16CGに用いられる高分子材料:低分子材料の混合比率が、その重量比で10:1以上1:2以下になるようにすることが好ましい。高分子材料:低分子材料の混合比率が10:1未満では、低分子材料の添加による効果が低くなるためである。また、この混合比率が1:2を超える場合には、発光材料としての高分子材料が有する特性が得られにくくなるためである。上述のように、赤色発光層16CRおよび緑色発光層16CGへ低分子材料を添加することにより、正孔および電子のキャリアバランスを調整することがより簡易になる。これにより、後述する共通正孔輸送層16Dと青色発光層16CBおよび電子輸送層16Eを形成することによって起こる、赤色発光層16CRおよび緑色発光層16CGへの電子注入性の低下および正孔輸送性の低下が抑制される。即ち、赤色有機EL素子10Rおよび緑色有機EL素子10Gの発光効率および寿命の低下、駆動電圧の上昇および発光色度の変化が抑制される。このような低分子材料としては、例えば、ベンジン、スチリルアミン、トリフェニルアミン、ポルフィリン、トリフェニレン、アザトリフェニレン、テトラシアノキノジメタン、トリアゾール、イミダゾール、オキサジアゾール、ポリアリールアルカン、フェニレンジアミン、アリールアミン、オキザゾール、アントラセン、フルオレノン、ヒドラゾン、スチルベンあるいはこれらの誘導体、または、ポリシラン系化合物、ビニルカルバゾール系化合物、チオフェン系化合物あるいはアニリン系化合物等の複素環式共役系のモノマーあるいはオリゴマーを用いることができる。さらに具体的な材料としては、α-ナフチルフェニルフェニレンジアミン、ポルフィリン、金属テトラフェニルポルフィリン、金属ナフタロシアニン、ヘキサシアノアザトリフェニレン、7788-テトラシアノキノジメタンTCNQ、7788-テトラシアノ-2,3,5,6テトラフルオロキノジメタンF4-TCNQ、テトラシアノ4、4、4-トリス3-メチルフェニルフェニルアミノトリフェニルアミン、N、N、N’、N’-テトラキスp-トリルp-フェニレンジアミン、N、N、N’、N’-テトラフェニル-4、4’-ジアミノビフェニル、N-フェニルカルバゾール、4-ジ-p-トリルアミノスチルベン、ポリパラフェニレンビニレン、ポリチオフェンビニレン、ポリ2、2’-チエニルピロールなどが挙げられるが、これらに限定されるものではない。さらに好ましくは、下記の式1~式3で表わされる低分子材料が挙げられる。A1~A3は芳香族炭化水素基、複素環基またはそれらの誘導体である。Zは含窒素炭化水素基あるいはその誘導体である。L1は2価の芳香族環基が1ないし4個結合した基、具体的には1~4個の芳香族環が連結した2価の基、またはその誘導体である。A4およびA5は、芳香族炭化水素基あるいは芳香族複素環基、またはその誘導体である。但し、A4およびA5は互いに結合して環状構造を形成してもよい。L2は2価の芳香族環基が2ないし6個結合した基である。具体的には2~6個の芳香族環が連結した2価の基、またはその誘導体である。A6~A9は、芳香族炭化水素基あるいは複素環基、またはその誘導体が1~10個結合した基である。式1に示した化合物の具体例としては、以下の式1-1~式1-48などの化合物が挙げられる。式2に示した化合物の具体例としては、以下の式2-1~式2-69などの化合物が挙げられる。なお、ここでL1に結合する含窒素炭化水素基として、例えばカルバゾール基やインドール基を有する化合物を挙げたがこれに限らない。例えばイミダゾール基を用いてもよい。式3に示した化合物の具体例としては、以下の式3-1~式3-45などの化合物が挙げられる。なお、赤色発光層16CRおよび緑色発光層16CGに添加する低分子材料は1種類だけでなく、複数種類を混合して用いてもよい。青色有機EL素子10Bの正孔輸送層16BBは、青色発光層16CBへの正孔輸送効率を高めるためのものであり、正孔注入層16ABの上に設けられている。正孔輸送層16BBの厚みは、素子の全体構成にもよるが、例えば10nm~200nmであることが好ましく、さらに好ましくは15nm~150nmである。正孔輸送層16BBは、低分子材料モノマーおよびオリゴマーまたは高分子材料のいずれでもよい。ここで用いる低分子材料のうちモノマーは赤色発光層16CRおよび緑色発光層16CGに添加する低分子材料と同様の低分子化合物の重合体または縮合体等の化合物以外のものであって、分子量が単一であるものであり、単分子で存在するものである。また、オリゴマーはモノマーが複数個結合したものであり、重量平均分子量Mwは5万以下のものを指す。更に高分子材料は正孔輸送層16BR,16BGに用いられる高分子材料と同様に、重量平均分子量が5万~30万の範囲であればよく、特に10万~20万程度が好ましい。なお、正孔輸送層16BBに用いる低分子材料および高分子材料は分子量および重量平均分子量の異なる2種以上の材料を混合して用いてもよい。正孔輸送層16BBに用いられる低分子材料としては、例えば、ベンジン、スチリルアミン、トリフェニルアミン、ポルフィリン、トリフェニレン、アザトリフェニレン、テトラシアノキノジメタン、トリアゾール、イミダゾール、オキサジアゾール、ポリアリールアルカン、フェニレンジアミン、アリールアミン、オキザゾール、アントラセン、フルオレノン、ヒドラゾン、スチルベンあるいはこれらの誘導体、または、ポリシラン系化合物、ビニルカルバゾール系化合物、チオフェン系化合物あるいはアニリン系化合物等の複素環式共役系のモノマー、オリゴマーまたはポリマーを用いることができる。さらに具体的な材料としては、α-ナフチルフェニルフェニレンジアミン、ポルフィリン、金属テトラフェニルポルフィリン、金属ナフタロシアニン、ヘキサシアノアザトリフェニレン、7788-テトラシアノキノジメタンTCNQ、7788-テトラシアノ-2,3,5,6テトラフルオロキノジメタンF4-TCNQ、テトラシアノ4、4、4-トリス3-メチルフェニルフェニルアミノトリフェニルアミン、N、N、N’、N’-テトラキスp-トリルp-フェニレンジアミン、N、N、N’、N’-テトラフェニル-4、4’-ジアミノビフェニル、N-フェニルカルバゾール、4-ジ-p-トリルアミノスチルベン、ポリパラフェニレンビニレン、ポリチオフェンビニレン、ポリ2、2’-チエニルピロールなどが挙げられるが、これらに限定されるものではない。さらに上記の式1~式3で表わされる低分子材料を用いて構成されているものが好ましく、具体例としては、上記の式1-1~式1-48、式2-1~式2-69および式3-1~式3-45に示した化合物が挙げられる。高分子材料としては、電極や隣接する層の材料との関係で適宜選択すればよく、有機溶媒に可溶な発光材料、例えば、ポリビニルカルバゾール、ポリフルオレン、ポリアニリン、ポリシランまたはそれらの誘導体、側鎖または主鎖に芳香族アミンを有するポリシロキサン誘導体、ポリチオフェンおよびその誘導体、ポリピロールなどを用いることができる。さらに好ましくは、隣接する有機層との密着性が良好であり、有機溶媒に可溶な性質を有する式4で表わされる高分子材料が挙げられる。A10~A13は、芳香族炭化水素基またはその誘導体が1~10個結合した基、あるいは複素環基またはその誘導体が1~15個結合した基である。nおよびmは0~10000の整数であり、nmは10~20000の整数である。また、n部およびm部の配列順序は任意であり、例えばランダム重合体、交互共重合体、周期的共重合体、ブロック共重合体のいずれであってもよい。更に、nおよびmは5~5000の整数であることが好ましく、更に好ましくは10~3000の整数である。また、nmは10~10000の整数であることが好ましく、更に好ましくは20~6000の整数である。上記式4のA10~A13における芳香族炭化水素基の具体例としては、例えばベンゼン、フルオレン、ナフタレン、アントラセン、あるいはこれらの誘導体、またはフェニレンビニレン誘導体、スチリル誘導体等が挙げられる。複素環基の具体例としては、例えばチオフェン、ピリジン、ピロール、カルバゾール、あるいはこれらの誘導体が挙げられる。また、上記式4のA10~A13が置換基を有する場合、この置換基は、例えば炭素数1~12の直鎖あるいは分岐のアルキル基、アルケニル基である。具体的には、メチル基、エチル基、プロピル基、イソプロピル基、ブチル基、イソブチル基、sec-ブチル基、tert-ブチル基、ペンチル基、ヘキシル基、ヘプチル基、オクチル基、ノニル基、デシル基、ウンデシル基、ドデシル基、ビニル基、アリル基等であることが好ましい。式4に示した化合物の具体例としては、例えば以下の式4-1~式4-3に示した化合物、ポリ[9,9-ジオクチルフルオレニル-2,7-ジイル-co-4,4-N-4-sec-ブチルフェニルジフェニルアミン]TFB,式4-1、ポリ[9,9-ジオクチルフルオレニル-2,7-ジイル-alt-co-N,N-ビス{4-ブチルフェニル}-ベンジジンN,N-{1,4-ジフェニレン}]式4-2、ポリ[9,9-ジオクチルフルオレニル-2,7-ジイル]PFO,式4-3が好ましいが、この限りではない。青色発光層16CBは、電界をかけることにより電子と正孔との再結合が起こり、光を発生するものであり、共通正孔輸送層16D上の全面に設けられている。青色発光層16CBは、アントラセン化合物をホスト材料として青色もしくは緑色の蛍光性色素のゲスト材料がドーピングされており、青色もしくは緑色の発光光を発生する。このうち、青色発光層16CBを構成するホスト材料は、式5に表わされる化合物をホスト材料として用いることが好ましい。R1~R6は、水素原子、ハロゲン原子、水酸基、または炭素数20以下のアルキル基、アルケニル基、カルボニル基を有する基、カルボニルエステル基を有する基、アルコキシル基を有する基、シアノ基を有する基、ニトロ基を有する基、あるいはそれらの誘導体、炭素数30以下のシリル基を有する基、アリール基を有する基、複素環基を有する基、アミノ基を有する基あるいはそれらの誘導体である。式5で表わされる化合物におけるR1~R6が示すアリール基を有する基としては、例えば、フェニル基、1-ナフチル基、2-ナフチル基、フルオレニル基、1-アントリル基、2-アントリル基、9-アントリル基、1-フェナントリル基、2-フェナントリル基、3-フェナントリル基、4-フェナントリル基、9-フェナントリル基、1-ナフタセニル基、2-ナフタセニル基、9-ナフタセニル基、1-ピレニル基、2-ピレニル基、4-ピレニル基、1-クリセニル基、6-クリセニル基、2-フルオランテニル基、3-フルオランテニル基、2-ビフェニルイル基、3-ビフェニルイル基、4-ビフェニルイル基、o-トリル基、m-トリル基、p-トリル基、p-t-ブチルフェニル基等が挙げられる。また、R1~R6が示す複素環基を有する基としては、ヘテロ原子として酸素原子O、窒素原子N、硫黄原子Sを含有する5員環または6員環の芳香環基であり、炭素数2~20の縮合多環芳香環基が挙げられる。このような複素環基としては、例えばチエニル基、フリル基、ピロリル基、ピリジル基、キノリル基、キノキサリル基、イミダゾピリジル基、ベンゾチアゾール基が挙げられる。代表的なものとしては,1-ピロリル基、2-ピロリル基、3-ピロリル基、ピラジニル基、2-ピリジニル基、3-ピリジニル基、4-ピリジニル基、1-インドリル基、2-インドリル基、3-インドリル基、4-インドリル基、5-インドリル基、6-インドリル基、7-インドリル基、1-イソインドリル基、2-イソインドリル基、3-イソインドリル基、4-イソインドリル基、5-イソインドリル基、6-イソインドリル基、7-イソインドリル基、2-フリル基、3-フリル基、2-ベンゾフラニル基、3-ベンゾフラニル基、4-ベンゾフラニル基、5-ベンゾフラニル基、6-ベンゾフラニル基、7-ベンゾフラニル基、1-イソベンゾフラニル基、3-イソベンゾフラニル基、4-イソベンゾフラニル基、5-イソベンゾフラニル基、6-イソベンゾフラニル基、7-イソベンゾフラニル基、キノリル基、3-キノリル基、4-キノリル基、5-キノリル基、6-キノリル基、7-キノリル基、8-キノリル基、1-イソキノリル基、3-イソキノリル基、4-イソキノリル基、5-イソキノリル基、6-イソキノリル基、7-イソキノリル基、8-イソキノリル基、2-キノキサリニル基、5-キノキサリニル基、6-キノキサリニル基、1-カルバゾリル基、2-カルバゾリル基、3-カルバゾリル基、4-カルバゾリル基、9-カルバゾリル基、1-フェナンスリジニル基、2-フェナンスリジニル基、3-フェナンスリジニル基、4-フェナンスリジニル基、6-フェナンスリジニル基、7-フェナンスリジニル基、8-フェナンスリジニル基、9-フェナンスリジニル基、10-フェナンスリジニル基、1-アクリジニル基、2-アクリジニル基、3-アクリジニル基、4-アクリジニル基、9-アクリジニル基、などが挙げられる。R1~R6が示すアミノ基を有する基としては、アルキルアミノ基、アリールアミノ基、アラルキルアミノ基などのいずれでもよい。これらは、炭素数1~6個の脂肪族炭化水素基および/または1~4個の芳香環基を有することが好ましい。このような基としては、ジメチルアミノ基、ジエチルアミノ基、ジブチルアミノ基、ジフェニルアミノ基、ジトリルアミノ基、ビスビフェニリルアミノ基、ジナフチルアミノ基が挙げられる。なお、上記置換基は2以上の置換基からなる縮合環を形成していてもよく、さらにその誘導体でもよい。式5に示した化合物の具体例としては、以下の式5-1~式5-51などの化合物が挙げられる。一方、青色発光層16CBを構成する発光性ゲスト材料としては、発光効率が高い材料、例えば、低分子蛍光材料、りん光色素あるいは金属錯体等の有機発光材料が用いられる。ここで青色の発光性ゲスト材料とは、発光の波長範囲が約400nm~490nmの範囲にピークを有する化合物を示す。このよう化合物として、ナフタレン誘導体、アントラセン誘導体、ナフタセン誘導体、スチリルアミン誘導体、ビスアジニルメテンホウ素錯体などの有機物質が用いられる。なかでも、アミノナフタレン誘導体、アミノアントラセン誘導体、アミノクリセン誘導体、アミノピレン誘導体、スチリルアミン誘導体、ビスアジニルメテンホウ素錯体から選択されることが好ましい。電子輸送層16Dは、赤色発光層16CR,緑色発光層16CG,青色発光層16CBへの電子輸送効率を高めるためのものであり、青色発光層16CBの全面に共通層として設けられている。電子輸送層16Dの厚みは素子の全体構成にもよるが、例えば5nm~300nmであることが好ましく、さらに好ましくは10nm~170nmである。電子輸送層16Dの材料としては、優れた電子輸送能を有する有機材料を用いることが好ましい。発光層、特に赤色発光層16CRおよび緑色発光層16CGへの電子の輸送効率を高めることにより、後述する電界強度による赤色有機EL素子10Rおよび緑色有機EL素子10Gにおける発光色の変化が抑制される。このような有機材料としては、具体的には電子移動度が106cm2/Vs以上1.0×101cm2/Vs以下の含窒素複素環誘導体を用いることができる。更に具体的な材料としては、下記の式6~式8で表わされるベンゾイミダゾール誘導体式6,ピリジルフェニル誘導体式7,ビピリジン誘導体式8が挙げられるが、これらに限定されるものではない。A1は水素原子あるいはハロゲン原子、炭素数1~20個のアルキル基、3~40個の芳香族環が縮合した多環芳香族炭化水素基を有する炭素数6~60個の炭化水素基または含窒素複素環基あるいはそれらの誘導体である。Bは単結合、2価の芳香族環基あるいはその誘導体である。R1,2は各々独立して水素原子あるいはハロゲン原子、炭素数1~20個のアルキル基、炭素数6~60個の芳香族炭化水素基、含窒素複素環基または炭素数1~20個のアルコキシ基あるいはそれらの誘導体である。A2は芳香族環が2ないし5個縮合したn価の基である。具体的には3個の芳香族環が縮合したn価のアセン系芳香族環基、またはその誘導体である。R3~R8は各々独立して水素原子あるいはハロゲン原子、A2またはR9~R13のいずれか1つに結合する遊離原子価である。R9~R13は各々独立して水素原子、ハロゲン原子またはR3~R8のいずれか1つに結合する遊離原子価である。nは2以上の整数であり、n個のピリジルフェニル基は同一でもよく、異なっていてもよい。A3は芳香族環が2ないし5個縮合したm価の基である。具体的には3個の芳香族環が縮合したn価のアセン系芳香族環基、またはその誘導体である。R14~R18は各々独立して水素原子あるはハロゲン原子、A3またはR19~R23のいずれか1つに結合する遊離原子価である。R19~R23は各々独立して水素原子、ハロゲン原子またはR14~18のいずれか1つに結合する遊離原子価である。mは2以上の整数であり、m個のビピリジル基は同一でもよく、異なっていてもよい。式6に示した化合物の具体例としては、以下の式6-1~式6-43などの化合物が挙げられる。なお、Arαは式6中のR1,R2を含むベンゾイミダゾール骨格に、Bは式6中のBに対応する。Ar1およびAr2は式6中のA1に対応し、Ar1,Ar2の順にBに結合する。式7に示した化合物の具体例としては、以下の式7-1~式7-81などの化合物が挙げられる。式8に示した化合物の具体例としては、以下の式8-1~式8-17などの化合物が挙げられる。なお、電子輸送層16Dに用いる有機材料は上記化合物のようにアントラセン骨格を有する化合物が好ましいが、これに限らない。例えばアントラセン骨格に変えて、ピレン骨格またはクリセン骨格を備えたベンゾイミダゾール誘導体、ピリジルフェニル誘導体、ビピリジル誘導体を用いてもよい。また、電子輸送層16Dに用いる有機材料は1種類だけでなく、複数種類を混合または積層して用いてもよい。更にまた、上記化合物は後述する電子注入層16Eに用いてもよい。電子注入層16Eは、電子注入効率を高めるためのものであり、電子輸送層16Dの全面に共通層として設けられている。電子注入層16Eの材料としては、例えばリチウムLiの酸化物である酸化リチウムLiO2や、セシウムCsの複合酸化物である炭酸セシウムCs2CO3、さらにはこれらの酸化物及び複合酸化物の混合物を用いることができる。また、電子注入層16Eは、このような材料に限定されることはなく、例えば、カルシウムCa、バリウムBa等のアルカリ土類金属、リチウム、セシウム等のアルカリ金属、さらにはインジウムIn、マグネシウムMg等の仕事関数の小さい金属、さらにはこれらの金属の酸化物及び複合酸化物、フッ化物等を、単体でまたはこれらの金属および酸化物及び複合酸化物、フッ化の混合物や合金として安定性を高めて使用してもよい。更に、上記電子輸送層16Dの材料として挙げた式6~式8に示した有機材料を用いてもよい。上部電極17は、例えば、厚みが2nm以上15nm以下であり、金属導電膜により構成されている。具体的には、Al,Mg,CaまたはNaの合金が挙げられる。中でも、マグネシウムと銀との合金Mg-Ag合金は、薄膜での導電性と吸収の小ささとを兼ね備えているので好ましい。Mg-Ag合金におけるマグネシウムと銀との比率は特に限定されないが、膜厚比でMg:Ag=20:1~1:1の範囲であることが望ましい。また、上部電極17の材料は、AlとLiとの合金Al-Li合金でもよい。更に、上部電極17は、アルミキノリン錯体、スチリルアミン誘導体、フタロシアニン誘導体等の有機発光材料を含有した混合層でもよい。この場合には、さらに第3層としてMgAgのような光透過性を有する層を別途有していてもよい。なお、上部電極17は、アクティブマトリックス駆動方式の場合、有機層16と隔壁15とによって、下部電極14と絶縁された状態で基板11上にベタ膜状に形成され、赤色有機EL素子10R,緑色有機EL素子10G,青色有機EL素子10Bの共通電極として用いられる。保護層30は、例えば厚みが2~3μmであり、絶縁性材料または導電性材料のいずれにより構成されていてもよい。絶縁性材料としては、無機アモルファス性の絶縁性材料、例えばアモルファスシリコンα-Siアモルファス炭化シリコンα-SiCアモルファス窒化シリコンα-Si1xNx、アモルファスカーボンα-Cなどが好ましい。このような無機アモルファス性の絶縁性材料は、グレインを構成しないため透水性が低く、良好な保護膜となる。封止用基板40は、赤色有機EL素子10R,緑色有機EL素子10G,青色有機EL素子10Bの上部電極17の側に位置しており、接着層図示せずと共に赤色有機EL素子10R,緑色有機EL素子10G,青色有機EL素子10Bを封止するものである。封止用基板40は、赤色有機EL素子10R,緑色有機EL素子10G,青色有機EL素子10Bで発生した光に対して透明なガラスなどの材料により構成されている。封止用基板40には、例えば、カラーフィルタおよびブラックマトリクスとしての遮光膜いずれも図示せずが設けられており、赤色有機EL素子10R,緑色有機EL素子10G,青色有機EL素子10Bで発生した光を取り出すと共に、赤色有機EL素子10R,緑色有機EL素子10G,青色有機EL素子10B並びにその間の配線において反射された外光を吸収し、コントラストを改善するようになっている。カラーフィルタは、赤色フィルタ,緑色フィルタおよび青色フィルタいずれも図示せずを有しており、赤色有機EL素子10R,緑色有機EL素子10G,青色有機EL素子10Bに対応して順に配置されている。赤色フィルタ,緑色フィルタおよび青色フィルタは、それぞれ例えば矩形形状で隙間なく形成されている。これら赤色フィルタ,緑色フィルタおよび青色フィルタは、顔料を混入した樹脂によりそれぞれ構成されており、顔料を選択することにより、目的とする赤,緑あるいは青の波長域における光透過率が高く、他の波長域における光透過率が低くなるように調整されている。更に、カラーフィルタにおける透過率の高い波長範囲と、共振器構造MC1から取り出したい光のスペクトルのピーク波長λとは一致している。これにより、封止用基板40から入射する外光のうち、取り出したい光のスペクトルのピーク波長λに等しい波長を有するもののみがカラーフィルタを透過し、その他の波長の外光が各色の有機EL素子10R,10G,10Bに侵入することが防止される。遮光膜は、例えば黒色の着色剤を混入した光学濃度が1以上の黒色の樹脂膜、または薄膜の干渉を利用した薄膜フィルタにより構成されている。このうち黒色の樹脂膜により構成するようにすれば、安価で容易に形成することができるので好ましい。薄膜フィルタは、例えば、金属,金属窒化物あるいは金属酸化物よりなる薄膜を1層以上積層し、薄膜の干渉を利用して光を減衰させるものである。薄膜フィルタとしては、具体的には、Crと酸化クロムIIICr2O3とを交互に積層したものが挙げられる。この有機EL表示装置は、例えば次のようにして製造することができる。図4は、この有機EL表示装置の製造方法の流れを表したものであり、図5ないし図7は図4に示した製造方法を工程順に表したものである。まず、上述した材料よりなる基板11の上に駆動トランジスタTr1を含む画素駆動回路140を形成し、例えば感光性樹脂よりなる平坦化絶縁膜図示せずを設ける。下部電極14を形成する工程次いで、基板11の全面に例えばITOよりなる透明導電膜を形成し、この透明導電膜をパターニングすることにより、図5Aに示したように、下部電極14を赤色有機EL素子10R,緑色有機EL素子10G,青色有機EL素子10Bの各々ごとに形成するステップS101。その際、下部電極14を、平坦化絶縁膜図示せずのコンタクトホール図示せずを介して駆動トランジスタTr1のドレイン電極と導通させる。隔壁15を形成する工程続いて、同じく図5Aに示したように、下部電極14上および平坦化絶縁膜図示せず上に、例えばCVDChemicalVaporDeposition;化学気相成長法により、SiO2等の無機絶縁材料を成膜し、フォトリソグラフィ技術およびエッチング技術を用いてパターニングすることにより、下部隔壁15Aを形成する。そののち、同じく図5Aに示したように、下部隔壁15Aの所定位置、詳しくは画素の発光領域を囲む位置に、上述した感光性樹脂よりなる上部隔壁15Bを形成する。これにより、上部隔壁15Aおよび下部隔壁15Bよりなる隔壁15が形成されるステップS102。隔壁15を形成したのち、基板11の下部電極14および隔壁15を形成した側の表面を酸素プラズマ処理し、その表面に付着した有機物等の汚染物を除去して濡れ性を向上させる。具体的には、基板11を所定温度、例えば70~80°C程度に加熱し、続いて大気圧下で酸素を反応ガスとするプラズマ処理O2プラズマ処理を行う。撥水化処理を行う工程プラズマ処理を行ったのち、撥水化処理撥液化処理を行うステップS103ことにより、特に上部隔壁15Bの上面及び側面の濡れ性を低下させる。具体的には、大気圧下で4フッ化メタンを反応ガスとするプラズマ処理CF4プラズマ処理を行い、その後、プラズマ処理のために加熱された基板11を室温まで冷却することで、上部隔壁15Bの上面及び側面を撥液化し、その濡れ性を低下させる。なお、このCF4プラズマ処理においては、下部電極14の露出面および下部隔壁15Aについても多少の影響を受けるが、下部電極14の材料であるITOおよび下部隔壁15Aの構成材料であるSiO2などはフッ素に対する親和性に乏しいため、酸素プラズマ処理で濡れ性が向上した面は濡れ性がそのままに保持される。正孔注入層16AR,16AG,16ABを形成する工程撥水化処理を行ったのち、図5Bに示したように、上部隔壁15Bに囲まれた領域内に、上述した材料よりなる正孔注入層16AR,16AG,16ABを形成するステップS104。この正孔注入層16AR,16AG,16ABは、スピンコート法や液滴吐出法などの塗布法により形成する。特に、上部隔壁15Bに囲まれた領域に正孔注入層16AR,16AG,16ABの形成材料を選択的に配する必要上、液滴吐出法であるインクジェット方式や、ノズルコート方式を用いることが好ましい。具体的には、例えばインクジェット方式により、正孔注入層16AR,16AG,16ABの形成材料であるポリアニリンやポリチオフェン等の溶液または分散液を下部電極14の露出面上に配する。その後、熱処理乾燥処理を行うことにより、正孔注入層16AR,16AG,16ABを形成する。熱処理においては、溶媒または分散媒を乾燥後、高温で加熱する。ポリアニリンやポリチオフェン等の導電性高分子を用いる場合、大気雰囲気、もしくは酸素雰囲気が好ましい。酸素による導電性高分子の酸化により、導電性が発現しやすくなるためである。加熱温度は、150°C~300°Cが好ましく、さらに好ましくは180°C~250°Cである。時間は、温度、雰囲気にもよるが、5分~300分程度が好ましく、さらに好ましくは、10分~240分である。この乾燥後の膜厚みは、5nm~100nmが好ましい。さらに好ましくは、8nm~50nmである。赤色有機EL素子10Rおよび緑色有機EL素子10Gの正孔輸送層16BR,16BGを形成する工程正孔注入層16AR,16AG,16ABを形成したのち、図5Cに示したように、正孔注入層16AR,16AGの上に、上述した高分子材料よりなる正孔輸送層16BR,16BGを赤色有機EL素子10R,緑色有機EL素子10Gの各々ごとに形成するステップS105。この正孔輸送層16BR,16BGは、スピンコート法や液滴吐出法などの塗布法により形成する。特に、上部隔壁15Bに囲まれた領域に正孔輸送層16BR,16BGの形成材料を選択的に配する必要上、液滴吐出法であるインクジェット方式や、ノズルコート方式を用いることが好ましい。具体的には、例えばインクジェット方式により、正孔輸送層16BR,16BGの形成材料である高分子ポリマーの溶液または分散液を正孔注入層16AR,16AGの露出面上に配する。その後、熱処理乾燥処理を行うことにより、赤色有機EL素子10R,緑色有機EL素子10Gの正孔輸送層16BR,16BGを形成する。熱処理においては、溶媒または分散媒を乾燥後、高温で加熱する。塗布する雰囲気や溶媒を乾燥、加熱する雰囲気としては、窒素N2を主成分とする雰囲気中が好ましい。酸素や水分があると、作成された有機EL表示装置の発光効率や寿命が低下する虞がある。特に、加熱工程においては、酸素や水分の影響が大きいため、注意が必要である。酸素濃度は、0.1ppm以上100ppm以下が好ましく、50ppm以下であればより好ましい。100ppmより多い酸素があると、形成した薄膜の界面が汚染され、得られた有機EL表示装置の発行効率や寿命が低下する虞がある。また、0.1ppm未満の酸素濃度の場合、素子の特性は問題ないが、現状の量産のプロセスとして、雰囲気を0.1ppm未満に保持するための装置コストが多大になる可能性がある。また、水分については、露点が例えば-80°C以上-40°C以下であることが好ましい。更に、-50°C以下であればより好ましく、-60°C以下であれば更に好ましい。-40°Cより高い水分があると、形成した薄膜の界面が汚染され、得られた有機EL表示装置の発光効率や寿命が低下する虞がある。また、-80°C未満の水分の場合、素子の特性は問題ないが、現状の量産のプロセスとして、雰囲気を-80°C未満に保持するための装置コストが多大になる可能性がある。加熱温度は、100°C~230°Cが好ましく、さらに好ましくは100°C~200°Cである。少なくとも、正孔注入層16AR,16AG,16AB形成時の温度よりも低いことが好ましい。時間は、温度、雰囲気にもよるが、5分~300分程度が好ましく、さらに好ましくは、10分~240分である。乾燥後の膜厚みは、素子の全体構成にもよるが、10nm~200nmが好ましい。さらに、15nm~150nmであればより好ましい。赤色発光層16CRおよび緑色発光層16CGを形成する工程赤色有機EL素子10R,緑色有機EL素子10Gの正孔輸送層16BR,16BGを形成したのち、図6Aに示したように、赤色有機EL素子の正孔輸送層16BRの上に上述した高分子材料および低分子材料の混合材料よりなる赤色発光層16CRを形成する。また、緑色有機EL素子の正孔輸送層16BGの上に上述した高分子材料および低分子材料の混合材料よりなる緑色発光層16CGを形成するステップS106。赤色発光層16CRおよび緑色発光層16CGは、スピンコート法や液滴吐出法などの塗布法により形成する。特に、上部隔壁15Bに囲まれた領域に赤色発光層16CRおよび緑色発光層16CGの形成材料を選択的に配する必要上、液滴吐出法であるインクジェット方式や、ノズルコート方式を用いることが好ましい。具体的には、例えばインクジェット方式により、赤色発光層16CRおよび緑色発光層16CGの形成材料である高分子材料および低分子材料を、例えば1重量になるように、キシレンとシクロヘキシルベンゼンを2:8に混合した溶媒に溶解した混合溶液または分散液を正孔輸送層16BR,16BGの露出面上に配する。その後、上記赤色有機EL素子10Rおよび緑色有機EL素子10Gの正孔輸送層16BR,16BGを形成する工程で説明した熱処理乾燥処理と同様の方法および条件の熱処理を行うことにより、赤色発光層16BRおよび緑色発光層16BGを形成する。青色有機EL素子10Bの正孔輸送層16BBを形成する工程赤色発光層16CRおよび緑色発光層16CGを形成したのち、図6Bに示したように、青色有機発光素子10B用の正孔注入層16ABの上に、上述した低分子材料よりなる正孔輸送層16BBを形成するステップS107。正孔輸送層16BBは、スピンコート法や液滴吐出法などの塗布法により形成する。特に、上部隔壁15Bに囲まれた領域に正孔輸送層16BBの形成材料を選択的に配する必要上、液滴吐出法であるインクジェット方式や、ノズルコート方式を用いることが好ましい。具体的には、例えばインクジェット方式により、正孔輸送層16BBの形成材料である低分子の溶液または分散液を正孔注入層16ABの露出面上に配する。その後、上記赤色有機EL素子10Rおよび緑色有機EL素子10Gの正孔輸送層16BR,16BGを形成する工程で説明した熱処理乾燥処理と同様の方法および条件の熱処理を行うことにより、正孔輸送層16BBを形成する。工程の順序について赤色有機EL素子10R,緑色有機EL素子10Gの正孔輸送層16BR,16BGを形成する工程と、青色有機EL素子10Bの正孔輸送層16BBを形成する工程と、赤色発光層16CRおよび緑色発光層16CGを形成する工程とは、いずれの順番で行ってもよいが、少なくとも、形成する層を展開する下地が先に形成されており、加熱乾燥各工程の加熱工程を経ていることが必要である。また、加熱工程時の温度が、前工程よりも少なくとも同等もしくは低い温度で行うように、塗布する必要がある。例えば、赤色発光層16CRおよび緑色発光層16CGの加熱温度が、130°Cであり、青色有機EL素子10B用の正孔輸送層16BBの加熱温度が同じ130°Cである場合、赤色発光層16CRおよび緑色発光層16CGの塗布を行い、乾燥せずに、続けて、青色有機EL素子10B用の正孔輸送層16BBの塗布をした後、赤色発光層16CR,緑色発光層16CGおよび青色有機EL素子10B用の正孔輸送層16BBの乾燥、加熱工程を行ってもよい。また、上記各工程において、乾燥と加熱とは別個の工程として分けて行うことが好ましい。理由として、乾燥工程では、塗布したウエット膜が、非常に流動しやすいために、膜ムラが起きやすいからである。好ましい乾燥工程は、常圧で均一に真空乾燥する方法であり、さらに、乾燥中に風などをあてずに乾燥させることが望ましい。加熱工程では、ある程度、溶媒が飛んで流動性が低下し、硬化した膜になっており、そこからゆっくりと、熱をかけることにより、微量に残存している溶媒を取り除いたり、発光材料や正孔輸送層の材料を分子レベルで再配列を起こさせることが可能となる。青色発光層16CBを形成する工程赤色発光層16CR、緑色発光層16CGおよび青色正孔輸送層16BBを形成したのち、図6Cに示したように、蒸着法により、上記各層16CR,16CG,16BBの全面に、上述した低分子材料よりなる青色発光層16CBを共通層として形成するステップS108。電子輸送層16D,電子注入層16Eおよび上部電極17を形成する工程青色発光層16CBを形成したのち、図7A,図7Bおよび図7Cに示したように、この青色発光層16CBの全面に、蒸着法により、上述した材料よりなる電子輸送層16D,電子注入層16Eおよび上部電極17を形成するステップS109,S110,S111。上部電極17を形成したのち、図3に示したように、下地に対して影響を及ぼすことのない程度に、成膜粒子のエネルギーが小さい成膜方法、例えば蒸着法やCVD法により、保護層30を形成する。例えば、アモルファス窒化シリコンからなる保護層30を形成する場合には、CVD法によって2~3μmの膜厚に形成する。この際、有機層16の劣化による輝度の低下を防止するため、成膜温度を常温に設定すると共に、保護層30の剥がれを防止するために膜のストレスが最小になる条件で成膜することが望ましい。青色発光層16CB,電子輸送層16D,電子注入層16E,上部電極17および保護層30は、マスクを用いることなく全面にベタ膜として形成される。また、青色発光層16CB,電子輸送層16D,電子注入層16E,上部電極17および保護層30の形成は、望ましくは、大気に暴露されることなく同一の成膜装置内において連続して行われる。これにより大気中の水分による有機層16の劣化が防止される。なお、下部電極14と同一工程で補助電極図示せずを形成した場合、補助電極の上部にベタ膜で形成された有機層16を、上部電極17を形成する前にレーザアブレーションなどの手法によって除去してもよい。これにより上部電極17を補助電極に直接接続させることが可能となり、接触性が向上する。保護層30を形成したのち、例えば、上述した材料よりなる封止用基板40に、上述した材料よりなる遮光膜を形成する。続いて、封止用基板40に赤色フィルタ図示せずの材料をスピンコートなどにより塗布し、フォトリソグラフィ技術によりパターニングして焼成することにより赤色フィルタを形成する。続いて、赤色フィルタ図示せずと同様にして、青色フィルタ図示せずおよび緑色フィルタ図示せずを順次形成する。そののち、保護層30の上に、接着層図示せずを形成し、この接着層を間にして封止用基板40を貼り合わせる。以上により図1ないし図3に示した有機EL表示装置1が完成する。この有機EL表示装置1では、各画素に対して走査線駆動回路130から書き込みトランジスタTr2のゲート電極を介して走査信号が供給されると共に、信号線駆動回路120から画像信号が書き込みトランジスタTr2を介して保持容量Csに保持される。すなわち、この保持容量Csに保持された信号に応じて駆動トランジスタTr1がオンオフ制御され、これにより、赤色有機EL素子10R,緑色有機EL素子10G,青色有機EL素子10Bに駆動電流Idが注入され、正孔と電子とが再結合して発光が起こる。この光は、下面発光ボトムエミッションの場合には下部電極14および基板11を透過して、上面発光トップエミッションの場合には上部電極17,カラーフィルタ図示せずおよび封止用基板40を透過して取り出される。従来用いられている材料により構成される赤色有機EL発光素子および緑色有機EL発光素子では、上述したように負荷電界強度の大きさによってキャリアバランスが変化する。このキャリアバランスの変化により、赤色発光層16DRおよび緑色発光層16CG内における発光領域が移動して色度の変化が発生していた。特に、低電流負荷時には電子の移動効率が低いため、キャリアバランスが赤色発光層および緑色発光層上に設けられた青色発光層側へ移動し青色発光層の影響が強くなる。このため、赤色有機EL素子10Rまたは緑色有機EL素子10Gを低電流において発光させた場合には、430~500nmにピークを持つ青色の発光を伴うという問題があった。即ち、赤色光または緑色光に青色光が混色し赤色有機EL素子10Rおよび緑色有機EL素子10Gの色度が変化、即ち色純度の低下を招いていた。これは、ディスプレイを構成する表示素子としては大きな問題となる。これに対して本実施の形態では、電子輸送層16Dに電子移動度が1.0×106cm2/Vs以上1.0×101cm2/Vs以下の含窒素複素環式化合物を用いているため、赤色発光層16CRおよび緑色発光層16CGへの電子注入効率が向上する。即ち、低電流負荷時における電子の移動速度が向上するため青色発光層16CB側への発光領域の移動が抑えられ、電流密度による色度変化を抑制することが可能となる。このように本実施の形態の有機EL表示装置1では、電子輸送層16Dに電子移動度が1.0×106cm2/Vs以上1.0×101cm2/Vs以下の含窒素複素環式化合物を用いるようにしたので、赤色発光層16CRおよび緑色発光層16CGへの電子注入効率が向上する。従って電流密度による発光領域の移動を抑えることができ、青色発光層16CBでの発光を抑制することができる。即ち、赤色有機EL素子10Rおよび緑色有機EL素子10Gの発光スペクトルの電流密度依存性が低減され、電流密度による色度変化を抑制することが可能となる。これにより、階調による色再現域の変動が抑えられた高品位のディスプレイを作製することが可能となる。第2の実施の形態第1の実施の形態と同一の構成要素については同一符号を付してその説明は省略する。本発明の第2の実施の形態に係る有機EL表示装置の構成は図示しないが、第1の実施の形態と同様に、例えば基板11の上に複数の赤色有機EL素子20R,緑色有機EL素子20G,青色有機EL素子20Bがマトリクス状に配置された表示領域が形成されている。表示領域内には画素駆動回路が設けられている。また、表示領域には、赤色の光を発生する赤色有機EL素子20Rと、緑色の光を発生する緑色有機EL素子20Gと、青色の光を発生する青色有機EL素子20Bとが、順に全体としてマトリクス状に配置されている。なお、隣り合う赤色有機EL素子20R,緑色有機EL素子20G,青色有機EL素子20Bの組み合わせが一つの画素ピクセルを構成している。また、表示領域の周辺には第1の実施の形態と同様に、映像表示用のドライバである信号線駆動回路および走査線駆動回路が設けられている。図8は第2の実施の形態における有機EL表示装置2の表示領域の断面構成を表したものである。赤色有機EL素子20R,緑色有機EL素子20G,青色有機EL素子20Bは、第1の実施の形態と同様に、それぞれ、基板11の側から、画素駆動回路の駆動トランジスタTr1および平坦化絶縁膜図示せずを間にして、陽極としての下部電極14、隔壁15、後述する発光層26Cを含む有機層26および陰極としての上部電極17がこの順に積層された構成を有している。発光層26を除く基板11,下部電極14,隔壁15,上部電極17,保護層30および封止用基板40は第1の実施の形態と同様の構成である。本実施の形態における有機EL表示装置2は、赤色発光層26CR,緑色発光層26CGおよび青色正孔輸送層26BBと、これら各層26CR,26CG,26BBの全面に設けられた青色発光層26CBとの間に共通正孔輸送層26Fが設けられた点が第1の実施の形態と異なる。具体的には、赤色有機EL素子20Rの有機層26は、例えば、第1の実施の形態における赤色有機EL素子10Rと同様に下部電極14の側から順に、正孔注入層26AR,正孔輸送層26BR,赤色発光層26CR,共通正孔輸送層26F,青色発光層26CB,電子輸送層26Dおよび電子注入層26Eを積層した構成を有する。緑色有機EL素子20Gの有機層26は、例えば、第1の実施の形態における緑色有機EL素子10Gと同様に下部電極14の側から順に、正孔注入層26AG,正孔輸送層26BG,緑色発光層26CG,共通正孔輸送層26F,青色発光層26CB,電子輸送層26Dおよび電子注入層26Eを積層した構成を有する。青色有機EL素子20Bの有機層26は、例えば、下部電極14の側から順に、正孔注入層26AB,正孔輸送層26BB,共通正孔輸送層26F,青色発光層26CB,電子輸送層26Dおよび電子注入層26Eを積層した構成を有する。これらのうち共通正孔輸送層26F,青色発光層26CB,電子輸送層26Dおよび電子注入層26Eは、赤色有機EL素子20R,緑色有機EL素子20G,青色有機EL素子20Bの共通層として設けられている。共通正孔輸送層26Fは、青色発光層26CBへの正孔の注入効率を向上させるものであり、赤色発光層26CR,緑色発光層26CGおよび青色有機EL素子20B用の正孔輸送層26BBの全面に共通層として設けられている。共通正孔輸送層26Fの厚みは、素子の全体構成にもよるが、例えば1nm~20nmであることが好ましく、さらに好ましくは1nm~10nmである。共通正孔輸送層26Fは蒸着法を用いて形成するため、低分子材料、特にモノマーを用いることが好ましい。オリゴマーまたは高分子材料のような重合された分子は蒸着中分解が起こる虞があるためである。なお、共通正孔輸送層26Fに用いる低分子材料は分子量の異なる2種以上の材料を混合して用いてもよい。共通正孔輸送層26Fに用いられる低分子材料としては、第1の実施の形態において説明した赤色発光層16CR、緑色発光層16CGおよび青色正孔輸送層16CBに用いた低分子材料と同様に、例えば、ベンジン、スチリルアミン、トリフェニルアミン、ポルフィリン、トリフェニレン、アザトリフェニレン、テトラシアノキノジメタン、トリアゾール、イミダゾール、オキサジアゾール、ポリアリールアルカン、フェニレンジアミン、アリールアミン、オキザゾール、アントラセン、フルオレノン、ヒドラゾン、スチルベンあるいはこれらの誘導体、または、ポリシラン系化合物、ビニルカルバゾール系化合物、チオフェン系化合物あるいはアニリン系化合物等の複素環式共役系のモノマー、オリゴマーまたはポリマーを用いることができる。さらに具体的な材料としては、α-ナフチルフェニルフェニレンジアミン、ポルフィリン、金属テトラフェニルポルフィリン、金属ナフタロシアニン、ヘキサシアノアザトリフェニレン、7788-テトラシアノキノジメタンTCNQ、7788-テトラシアノ-2,3,5,6-テトラフルオロキノジメタンF4-TCNQ、テトラシアノ4、4、4-トリス3-メチルフェニルフェニルアミノトリフェニルアミン、N、N、N’、N’-テトラキスp-トリルp-フェニレンジアミン、N、N、N’、N’-テトラフェニル-4、4’-ジアミノビフェニル、N-フェニルカルバゾール、4-ジ-p-トリルアミノスチルベン、ポリパラフェニレンビニレン、ポリチオフェンビニレン、ポリ2、2’-チエニルピロールなどが挙げられるが、これらに限定されるものではない。さらに上記の式1~式3で表わされる低分子材料を用いて構成されているものが好ましく、具体例としては、以下の式1-1~式1-48、式2-1~式2-69および式3-1~式3-45に示した化合物が挙げられる。有機EL表示装置2は、図9に示した流れ図のように上記第1の実施の形態で記載したステップS107とステップS108との間に後述する共通正孔輸送層26Fを形成する工程ステップS201を加えることにより製造することができる。共通正孔輸送層26Fを形成する工程青色有機EL素子20B用の正孔輸送層26BBおよび赤色発光層26CR,緑色発光層26CGまで形成したのち、蒸着法により、赤色発光層26CR,緑色発光層26CGおよび青色有機EL素子20B用の正孔輸送層26BBの全面に、上述した低分子材料よりなる共通正孔輸送層26Fを共通層として形成するステップS201。なお、共通正孔輸送層26Fは上記第1の実施の形態における青色発光層16CB,電子輸送層16D,電子注入層16E,上部電極17および保護層30と同様にマスクを用いることなく全面にベタ膜として形成される。また、共通正孔輸送層26Fの形成条件も上記第1の実施の形態における上記各層16CB,16D,16E,17,30と同様に、望ましくは、大気に暴露されることなく同一の成膜装置内において連続して行われる。これにより大気中の水分による有機層26の劣化が防止される。本実施の形態の有機EL表示装置2では、第1の実施の形態の効果に加えて以下の効果を奏する。従来用いられている塗付法によって形成された青色正孔輸送層16BB上に直接青色発光層16CBを設けた場合には、以下の理由により青色発光層16CBの本来の特性が発揮されていなかった。まず、第1の理由としては塗付法による青色正孔輸送層16BBの形成時に混入する水分や残存溶媒等による正孔注入性の低下が挙げられる。第2の理由としては、青色正孔輸送層16BBは大気環境下で形成されるため界面汚染等による劣化が挙げられる。これに対して有機EL表示装置2では、赤色発光層26CR,緑色発光層26CGおよび正孔輸送層26BB上の全面に低分子材料からなる共通正孔輸送層26Fを蒸着法により形成するようにしたので、青色発光層26CBの界面が改善される。これにより、青色発光層26CBへの正孔の注入効率が改善され、青色発光層26CBの本来の特性に近い値を得ることが可能となる。即ち、青色有機EL素子20Bの発光効率および寿命特性が向上するため、赤色有機EL素子20R,緑色有機EL素子20Gおよび青色有機EL素子20Bを配列形成してなるカラー有機EL表示装置のさらなる高発光効率化、長寿命化が可能になる。モジュールおよび適用例以下、上記実施の形態で説明した有機EL表示装置の適用例について説明する。上記実施の形態の有機EL表示装置は、テレビジョン装置,デジタルカメラ,ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。モジュール上記実施の形態の有機EL表示装置は、例えば、図10に示したようなモジュールとして、後述する適用例1~5などの種々の電子機器に組み込まれる。このモジュールは、例えば、基板11の一辺に、保護層30および封止用基板40から露出した領域210を設け、この露出した領域210に、信号線駆動回路120および走査線駆動回路130の配線を延長して外部接続端子図示せずを形成したものである。外部接続端子には、信号の入出力のためのフレキシブルプリント配線基板FPC;FlexiblePrintedCircuit220が設けられていてもよい。適用例1図11は、上記実施の形態の有機EL表示装置が適用されるテレビジョン装置の外観を表したものである。このテレビジョン装置は、例えば、フロントパネル310およびフィルターガラス320を含む映像表示画面部300を有しており、この映像表示画面部300は、上記実施の形態に係る有機EL表示装置により構成されている。適用例2図12は、上記実施の形態の有機EL表示装置が適用されるデジタルカメラの外観を表したものである。このデジタルカメラは、例えば、フラッシュ用の発光部410、表示部420、メニュースイッチ430およびシャッターボタン440を有しており、その表示部420は、上記実施の形態に係る有機EL表示装置により構成されている。適用例3図13は、上記実施の形態の有機EL表示装置が適用されるノート型パーソナルコンピュータの外観を表したものである。このノート型パーソナルコンピュータは、例えば、本体510,文字等の入力操作のためのキーボード520および画像を表示する表示部530を有しており、その表示部530は、上記実施の形態に係る有機EL表示装置により構成されている。適用例4図14は、上記実施の形態の有機EL表示装置が適用されるビデオカメラの外観を表したものである。このビデオカメラは、例えば、本体部610,この本体部610の前方側面に設けられた被写体撮影用のレンズ620,撮影時のスタート/ストップスイッチ630および表示部640を有しており、その表示部640は、上記実施の形態に係る有機EL表示装置により構成されている。適用例5図15は、上記実施の形態の有機EL表示装置が適用される携帯電話機の外観を表したものである。この携帯電話機は、例えば、上側筐体710と下側筐体720とを連結部ヒンジ部730で連結したものであり、ディスプレイ740,サブディスプレイ750,ピクチャーライト760およびカメラ770を有している。そのディスプレイ740またはサブディスプレイ750は、上記実施の形態に係る有機EL表示装置により構成されている。実施例1赤色有機EL素子10R,緑色有機EL素子10Gおよび青色有機EL素子10Bそれぞれについて、25mm×25mmの基板11で作製した。まず、基板11としてガラス基板25mm×25mmを用意し、この基板11に、下部電極14として、厚み120nmのAg-Pd-Cu合金よりなる銀合金層と、厚み10nmのITOよりなる透明導電膜との2層構造を形成したステップS101。続いて、正孔注入層16AR,16AG,16ABとして、大気中でスピンコート法により、ND1501を15nmの厚みで塗布したのち、220°C、30分間、ホットプレート上で熱硬化させたステップS104。そののち、N2雰囲気下露点-60°C、酸素濃度10ppmにおいて、正孔注入層16AR,16AGの上に、正孔輸送層16BR,16BGとして、式9に示したポリマーポリビニルカルバゾールをスピンコート法により塗布した。厚みは、赤色有機EL素子10R用の正孔輸送層16BRについては150nm、緑色有機EL素子10G用の正孔輸送層16BGについては20nmとした。そののち、N2雰囲気下露点-60°C、酸素濃度10ppmにおいて、180°C、60分、ホットプレート上で熱硬化させたステップS105。正孔輸送層16BR,16BGを形成したのち、赤色有機EL素子10Rの正孔輸送層10BRの上に赤色発光層16CRとしてベンゾチアジアゾールをブロックに持つフルオレノン系ポリアリーレン材料に、例えば式2-6に示した低分子材料を重量比2:1の割合で混合した混合材料をキシレンに溶解させ、80nmの厚みでスピンコート法により塗布した。また、緑色有機EL素子10Gの正孔輸送層16BGの上に緑色発光層16CGとしてアントラセンをブロックに持つフルオレノン系ポリアリーレン材料に、例えば式2-6に示した低分子材料を重量比2:1の割合で混合した混合材料をキシレンに溶解させ、80nmの厚みでスピンコート法により塗布した。続いて、N2雰囲気下露点-60°C、酸素濃度10ppmにおいて、130°C、10分、ホットプレート上で熱硬化させたステップS106。赤色発光層16CR,緑色発光層16CGを形成したのち、青色有機EL素子10B用の正孔注入層16ABの上に正孔輸送層16BBとして、例えば式2-38に示した低分子材料を50nmの厚みでスピンコート法により塗布した。そののち、N2雰囲気下露点-60°C、酸素濃度10ppmにおいて、100°C、60分、ホットプレート上で加熱したステップS107。正孔輸送層16BBを形成したのち、赤色発光層16CRまで形成した赤色有機EL素子10R用の基板11と、緑色発光層16CGまで形成した緑色有機EL素子10G用の基板11と、正孔輸送層16BBまで形成した青色有機EL素子10B用の基板11とを真空蒸着機に移動させ、共通正孔輸送層16D以降の層を蒸着した。まず、青色発光層16CBとして式5-20に示したADN9,10-ジ2-ナフチルアントラセンと、式10に示した青色ドーパントとを重量比95:5の割合で共蒸着したステップS108。続いて、青色発光層16CBを形成したのち、電子輸送層16Dとして、例えば式6-15に示した有機材料を真空蒸着法により、15nmの厚みで蒸着させたステップS109。続いて、同じく蒸着法により、電子注入層16EとしてLiFを0.3nmの厚みで成膜しステップS110、上部電極17としてMg-Agを10nmの厚みで形成したステップS111。最後に、CVD法によりSiNよりなる保護層30を形成し、透明樹脂を用いて固体封止を行った。このようにして得られた赤色有機EL素子10R,緑色有機EL素子10G,青色有機EL素子10Bを組み合わせることによりフルカラー有機EL表示装置実施例1-1~1-10を得た。また、電子輸送層16Dに式11および式12に示した材料を用いた有機EL表示装置を作製し比較例1-1,1-2とした。実施例2赤色有機EL素子10R,緑色有機EL素子10Gおよび青色有機EL素子10Bそれぞれについて、実施例1と同様に、25mm×25mmの基板11に下部電極14として、厚み120nmのAg-Pd-Cu合金よりなる銀合金層と、厚み10nmのITOよりなる透明導電膜との2層構造を形成したステップS101。続いて、正孔注入層16AR,16AG,16ABとして、大気中でスピンコート法により、ND1501を15nmの厚みで塗布したのち、220°C、30分間、ホットプレート上で熱硬化させたステップS104。そののち、N2雰囲気下露点-60°C、酸素濃度10ppmにおいて、正孔注入層16AR,16AGの上に、正孔輸送層16BR,16BGとして、式9に示したポリマーポリビニルカルバゾールをスピンコート法により塗布した。厚みは、赤色有機EL素子10R用の正孔輸送層16BRについては150nm、緑色有機EL素子10G用の正孔輸送層16BGについては20nmとした。そののち、N2雰囲気下露点-60°C、酸素濃度10ppmにおいて、180°C、60分、ホットプレート上で熱硬化させたステップS105。正孔輸送層16BR,16BGを形成したのち、赤色有機EL素子10Rの正孔輸送層10BRの上に赤色発光層16CRとしてベンゾチアジアゾールをブロックに持つフルオレノン系ポリアリーレン材料に、例えば式2-6に示した低分子材料を重量比2:1の割合で混合した混合材料をキシレンに溶解させ、80nmの厚みでスピンコート法により塗布した。また、緑色有機EL素子10Gの正孔輸送層16BGの上に緑色発光層16CGとしてアントラセンをブロックに持つフルオレノン系ポリアリーレン材料に、例えば式2-6に示した低分子材料を重量比2:1の割合で混合した混合材料をキシレンに溶解させ、80nmの厚みでスピンコート法により塗布した。続いて、N2雰囲気下露点-60°C、酸素濃度10ppmにおいて、130°C、10分、ホットプレート上で熱硬化させたステップS106。赤色発光層16CR,緑色発光層16CGを形成したのち、青色有機EL素子10B用の正孔注入層16ABの上に正孔輸送層16BBとして、例えば式2-38に示した低分子材料を50nmの厚みでスピンコート法により塗布した。そののち、N2雰囲気下露点-60°C、酸素濃度10ppmにおいて、100°C、60分、ホットプレート上で加熱したステップS107。正孔輸送層16BBを形成したのち、赤色発光層16CRまで形成した赤色有機EL素子10R用の基板11と、緑色発光層16CGまで形成した緑色有機EL素子10G用の基板11と、正孔輸送層16BBまで形成した青色有機EL素子10B用の基板11とを真空蒸着機に移動させ、共通正孔輸送層16D以降の層を蒸着した。まず、共通正孔輸送層16Dとして、例えば式2-38に示した低分子材料をそれぞれ7nmの厚さになるように蒸着したステップS201。続いて、青色発光層16CBとして式5-20に示したADN9,10-ジ2-ナフチルアントラセンと、式10に示した青色ドーパントとを重量比95:5の割合で共蒸着したステップS108。青色発光層16CBを形成したのち、電子輸送層16Dとして、例えば式6-35に示した有機材料を真空蒸着法により、15nmの厚みで蒸着させたステップS109。続いて、同じく蒸着法により、電子注入層16EとしてLiFを0.3nmの厚みで成膜しステップS110、上部電極17としてMg-Agを10nmの厚みで形成したステップS111。最後に、CVD法によりSiNよりなる保護層30を形成し、透明樹脂を用いて固体封止を行った。このようにして得られた赤色有機EL素子10R,緑色有機EL素子10G,青色有機EL素子10Bを組み合わせることによりフルカラー有機EL表示装置実施例2-1~2-4を得た。また、電子輸送層16Dに式11および式12に示した材料を用いた有機EL表示装置を作製し比較例2-1,2-2とした。実施例1,2として作製した有機EL表示装置1,2の赤色有機EL素子10R,20R,緑色有機EL素子10G,20Gおよび青色有機EL素子10B,20Bについて、電流密度100mA/cm2で定電流駆動させた輝度半減時間寿命をそれぞれ測定した。また、電流密度10mA/cm2での駆動時における発光効率cd/A、駆動電圧Vおよび色度座標x,yを測定した。更に、赤色有機EL素子10R,20R,緑色有機EL素子10G,20Gについては、電流密度1mA/cm2と30mA/cm2におけるUSC色度u’,v’を測定してその差Δu’v’を算出し、電流密度が変化した場合の色変化の指標とした。USC色度はxy色度よりも色度図上での距離と人間の感覚が均等であり、発光色の変化の度合いを見る指標として適している。表1は実施例1-1~2-4および比較例1-1~2-2における各層の組成の一覧を示したものである。表2は上記実施例および比較例の測定結果の一覧である。また、実施例1-1および比較例1-1において電流密度1,2,6,10,18,30mA/cm2の負荷電流で赤色有機EL素子10Rを駆動させた際の発光スペクトルの電流密度依存性を示した特性図を図16,17に示す。表2からわかるように、電子輸送層16Dに上記有機材料を用いることにより、赤色有機EL素子10Rおよび緑色有機EL素子10Gの電流密度の違いによる色度変化は0.005以下に抑えられており、従来の電子輸送性材料を用いた比較例1-1~2-2と比較してほぼ一桁あるいはそれ以上小さい。即ち、電流密度の高さにかかわらず赤色有機EL素子10Rおよび緑色有機EL素子10Gの色純度が安定したことがわかる。これは図16,17に示した各電流密度における発光スペクトルの変化からも明らかである。なお、以上のような効果は実施例1-1~2-4において用いた有機材料に限らず、式6~式8に示したその他の有機材料においても同様の効果が得られた。また、本実施例1-1~2-4では正孔注入層16AR,16AG,16ABおよび正孔輸送層16BR,16BG,16BBをスピンコート方式を用いて形成したが、塗付方式は限定しない。インクジェット方式、ノズルコート方式、オフセット方式、フレキソ方式または凸版方式等の各種印刷方式を用いて形成した有機EL表示装置でも本実施例の結果と同様の結果が得られた。以上、実施の形態および実施例を挙げて本発明を説明したが、本発明は上記実施の形態および実施例に限定されるものではなく、種々変形が可能である。例えば、上記実施の形態および実施例において説明した各層の材料および厚み、または成膜方法および成膜条件などは限定されるものではなく、他の材料および厚みとしてもよく、または他の成膜方法および成膜条件としてもよい。また、上記実施例1、2では青色正孔輸送層16BBとして低分子材料モノマーを用いたがこれに限らず、重合化されたオリゴマー材料や高分子材料を用いてもよい。なお、スピンコート方式やインクジェット方式等の塗付法において低分子材料を用いた場合には、一般的に塗布する溶液の粘度が小さくなってしまうため膜厚の調整範囲が限定されてしまうことがある。この問題は、分子量を増加させたオリゴマー材料やポリマー材料を用いることによって解決する。更に、上記第2の実施の形態および実施例では共通正孔輸送層26Fを一種類の低分子材料を用いて蒸着法によって形成したが、分子量の異なる複数の低分子材料、例えば式2-9および式2-10を混合して共蒸着法によって形成しても青色有機EL素子10Bの特性を向上させることができる。また、例えば共通正孔輸送層26Fを式2-9と式2-10を合わせて1nm以上形成した場合においても、青色の特性改善効果がある。また、上記実施の形態および実施例では赤色発光層16CRおよび緑色発光層16CGに低分子材料を添加して正孔輸送特性を向上させたが、赤色発光層16CRおよび緑色発光層16CGを構成する高分子材料として正孔輸送を担う構造部や置換基を有する高分子材料を用いることによっても同様の効果を得ることができる。更に、上記実施の形態および実施例では、有機EL素子10R,10G,10Bの構成を具体的に挙げて説明したが、全ての層を備える必要はなく、また、他の層を更に備えていてもよい。例えば青色有機EL素子16B,26Bの正孔輸送層16BB,26BBを省き、正孔注入層16AB,26AB上に直接共通正孔輸送層26Dを設けてもよい。これにより製造工程数が削減されると共に、コストを抑えることも可能となる。また、上記実施の形態および実施例では、青色以外の有機EL素子として赤色および緑色の有機EL素子を備えた表示装置について説明したが、例えば本発明は青色有機EL素子と黄色有機EL素子からなる表示装置への適用も可能である。更にまた、上記実施の形態では、アクティブマトリクス型の表示装置の場合について説明したが、本発明はパッシブマトリクス型の表示装置への適用も可能である。更にまた、アクティブマトリクス駆動のための画素駆動回路の構成は、上記実施の形態で説明したものに限られず、必要に応じて容量素子やトランジスタを追加してもよい。その場合、画素駆動回路の変更に応じて、上述した信号線駆動回路120や走査線駆動回路130のほかに、必要な駆動回路を追加してもよい。"